(57)【要約】  セラミックガス放電メタルハライド（ＣＤＭ）ランプ１０は大幅なエネルギーの節約のために既存の高圧ヨウ化物（ＨＰＩ）メタルハライド及び高圧水銀蒸気（ＨＰ）ランプ器具に組み込むことができる。ＣＤＭランプ１０は、１対の放電電極１７，１８を有するセラミック放電容器１２と、ネオン及びアルゴンの希ガスのペニング混合物と、酸素ディスペンサを含むとともに強酸素バインダを約５モルパーセント以下に制限する化学充填物とを含む。好適な実施形態において、放電容器１２は２より小さいアスペクト比Ｒと、最大１．２ｍｍの壁厚ｔと、最大１４ｍｍの放電電極１７、１８間の距離ｄと、最大７ｍｍの放電電極１７、１８と浮遊アンテナ２６との間の最短距離を有する放電容器１２の外壁の浮遊アンテナ２６とを有する。
2012514303.tif 000002
【特許請求の範囲】
【請求項１】
放電空間を囲む中央部と、１対の端部とを有するセラミック放電容器と；
それぞれの前記端部を通って前記放電空間内に延びる１対の放電電極と；
前記放電容器を囲む外側ガラスエンベロープと、金属口金と、を有し、前記外側ガラスエンベロープは前記金属口金に前記放電容器の気密の密閉を形成するように密閉され；
前記放電容器は、ネオン及びアルゴンの始動ガス混合物と、酸素ディスペンサ及び約５モルパーセント以下の強酸素バインダを含む化学充填物とを有する、ことを特徴とする、
セラミックガス放電メタルハライド（ＣＤＭ）ランプ。
【請求項２】
前記ネオン及びアルゴンの始動ガス混合物は、約９５から９９．８モルパーセントのネオンと約０．２から約５モルパーセントのアルゴンとのペニング混合物を含む、
請求項１に記載のＣＤＭランプ。
【請求項３】
前記酸素ディスペンサは酸化カルシウム（ＣａＯ）含侵セラミックである、
請求項１に記載のＣＤＭランプ。
【請求項４】
前記酸素バインダは、希土類ハロゲン化物、ハロゲン化スカンジウム及びハロゲン化イットリウムから成る群から選択される1つまたは複数の要素である、
請求項１に記載のＣＤＭランプ。
【請求項５】
前記酸素バインダは、前記化学充填物の中に最大約５モルパーセントの量存在する、
請求項１に記載のＣＤＭランプ。
【請求項６】
前記酸素バインダは、前記化学充填物の中に最大約３モルパーセントの量存在する、
請求項５に記載のＣＤＭランプ。
【請求項７】
前記始動ガス混合物は、前記放電容器内に約４０ｍｂａｒから２５０ｍｂａｒの圧力で存在する、
請求項１に記載のＣＤＭランプ。
【請求項８】
前記始動ガス混合物は、前記放電容器内に約６０ｍｂａｒから１５０ｍｂａｒの圧力で存在する、
請求項７に記載のＣＤＭランプ。
【請求項９】
受動始動電極が前記放電容器の外にある、
請求項１に記載のＣＤＭランプ。
【請求項１０】
前記受動始動電極が前記放電容器の外壁に位置する、
請求項９に記載のＣＤＭランプ。
【請求項１１】
前記放電容器のアスペクト比Ｒが２より小さい、
請求項１に記載のＣＤＭランプ。
【請求項１２】
前記放電容器のアスペクト比Ｒが１．５より小さい、
請求項１１に記載のＣＤＭランプ。
【請求項１３】
放電電極コイルと受動始動電極との間の距離ａが最大約７ｍｍである、
請求項１に記載のＣＤＭランプ。
【請求項１４】
壁厚ｔが最大約１．２ｍｍである、
請求項１に記載のＣＤＭランプ。
【請求項１５】
前記放電電極間の距離ｄが最大約１４ｍｍである、
請求項１に記載のＣＤＭランプ。
【発明の詳細な説明】
【技術分野】
【０００１】
本発明は、セラミックガス放電メタルハライド（ＣＤＭ）ランプに関し、より詳細には、多結晶アルミナ（ＰＣＡ）セラミック放電容器と放電空間内の希ガスの出発混合物を利用するようなランプに関する。
【背景技術】
【０００２】
近年、天然資源を残しておくことへの要望の高まりは、より高効率の照明及びランプの需要につながっている。例えば、中国での新たなエネルギー規制は、メタルハライド（ＭＨ）ランプに対して９０ルーメン／ワットの最低効率を要求している。
【０００３】
高圧ヨウ化物（ＨＰＩ）メタルハライドランプは、４０年超にわたって市場にあり、白色光と長寿命を提供し多様な照明用途を有する。これはヨーロッパとアジアで特に人気がある。しかし、ＨＰＩランプの効率は、８０ルーメン／ワットの中程度の範囲内にある。高圧水銀蒸気（ＭＶまたはＨＰ）ランプの効率はさらに低い（例えば、透明電球で５７．５ルーメン／ワット、蛍光体を被覆した４００Ｗランプで４５ｌｍ／Ｗ）。
【０００４】
ＣＤＭランプは多結晶アルミナ（ＰＣＡ）の高度に安定した放電容器を採用し、ＰＣＡの放電容器は自然光の発光スペクトルに近い光放射の発光スペクトルを作り出すように設計されたハロゲン化金属塩の混合物の使用を可能にする。ランプはまた、ＨＰＩ及びＨＰランプより、高い温度で動作することができ、はるかに高いルーメン出力を有し、はるかに改良された色特性とより高い効率を有し、それらの使用は大幅なエネルギーの節約をもたらすことができる。
【０００５】
特許文献１は、１５０Ｗから１０００Ｗの出力を持つセラミックガス放電メタルハライド（ＣＤＭ）ランプを開示している。これらのランプは、高圧ナトリウム（ＨＰＳ）またはパルススタート石英メタルハライド（ＱＭＨ）のソケットに組み込むことができるが、ＨＰＩまたはＨＰランプに組み込むことに適していない。これは、ＨＰＩ及びＨＰランプが安定器により動作するためであり、この安定器は一般的にイグナイタにより供給される高電圧パルス（例えば、３ｋＶから４ｋＶ）の無いリアクタまたは定消費電力自動変圧調整器（ＣＷＡ）安定器である。さらに、これらの安価な安定器用の開路電圧（ＯＣＶ）は、石英メタルハライド（ＭＨ）ランプの作動のために設計された安定器の開路電圧よりも低い（ＨＰＩ／ＨＰ安定器で〜２４０ＶのＯＣＶ、ＭＨ安定器で〜３００Ｖ）。ランプに点火するには、特許文献１によれば、これらの安定器ではイグナイタにより供給される高電圧パルス（＞３ｋＶ）が必要である。
【０００６】
特許文献１は、確実な点火を増進するために微量の放射性クリプトン（Ｋｒ８５）を含む９９．９９％キセノンの始動ガスをＣＤＭランプの放電容器内に用いる。キセノンガスの使用は、始動と通常動作中の電極からのタングステンのスパッタリングを抑えること、及び大きいキセノン原子のサイズに起因する壁の黒化を減らすことを目的としている。しかし、キセノンガスの使用は、ランプの点火電圧を上昇させる傾向がある。したがって、特許文献１に開示されたランプは、確実な始動のために３ｋＶより高い電圧パルスを有する安定器により動作しなければならない。
【０００７】
キセノン−クリプトン８５の代わりにアルゴン−クリプトン８５を始動ガスとして用いるランプもある。アルゴンガスの利点は、アルゴンと水銀、放電容器内にある別の成分の間にいわゆるペニング混合物（主な構成成分に比べて低いイオン化電圧を有する微量の別のガスを含むある不活性ガスの混合物）を形成することである。ペニング混合物は点火電圧をかなり下げる。放電容器内のアルゴンガスにより、ランプ点火電圧はキセノンガスの場合よりはるかに低くなる。したがって、アルゴンガスを用いるランプはイグナイタ無しの安定器を用いるランプシステムへの改造応用の対象である。
【０００８】
アルゴンガスの不利な点はアルゴン原子がキセノン原子より小さいことであり、したがって、電極からのタングステンのスパッタリングを抑えること、及び放電容器の壁にタングステン原子が到達することを防ぐことに関して、アルゴンガスはキセノンガスほど良くない。結果として、壁の黒化が生じ、キセノン充填ランプに比べてアルゴン充填ランプの光束の維持（ｌｕｍｅｎ  ｍａｉｎｔｅｎａｎｃｅ）は低い。ネオン−アルゴンのペニング混合物は純アルゴンガスより約８倍低い点火電圧を持つことが知られている（非特許文献１）。しかし、ネオンの軽い原子が支配的なこの混合物は、タングステンのスパッタリングを抑えることに関して純アルゴンよりさらに効率が低い。したがって、ネオン−アルゴンのペニング混合物のような軽いガスを充填したランプの光束の維持は、アルゴンとキセノンのより重い原子を用いるランプの光束の維持よりさらに低い。
【０００９】
特許文献２は、放電容器内のイオン化可能な充填物が酸素ディスペンサ（ｏｘｙｇｅｎ  ｄｉｓｐｅｎｓｅｒ）を含むとともに希土類ハロゲン化物を含まないことを特徴とするＣＤＭランプを開示している。酸素ディスペンサはＣａＯを含む。このＣａＯは、ランプの演色性を向上させるとともに壁の黒化を妨げ、そして、希土類ハロゲン化物が無いことは放電容器の壁のより少ない腐食を意味する。
【先行技術文献】
【特許文献】
【００１０】
【特許文献１】米国特許第６，８３３，６７７号
【特許文献２】米国特許第６，３６２，５７１号
【非特許文献】
【００１１】
【非特許文献１】Ｊｏｈｎ  Ｗａｙｍｏｕｔｈ，Ｅｌｅｃｔｒｉｃ  Ｄｉｓｃｈａｒｇｅ  Ｌａｍｐｓ，Ｔｈｅ  Ｍ．Ｉ．Ｔ．  Ｐｒｅｓｓ  Ｆｉｇｕｒｅ  ３．１０，  ｐ６４−ｐ６５
【発明の概要】
【発明が解決しようとする課題】
【００１２】
様々な実施形態及び実装において、本発明は、ネオンとアルゴンの混合した始動ガス及び酸素ディスペンサ及び約５モルパーセント以下の希土類ハロゲン化物（例えば、ヨウ化物）またはハロゲン化スカンジウムやハロゲン化イットリウムなどの他の強酸素バインダ（ｓｔｒｏｎｇ  ｏｘｙｇｅｎ  ｂｉｎｄｅｒｓ）を含む化学充填物を用いる放電容器を有するＣＤＭランプに焦点を合わせている。
【００１３】
限られた量の強酸素バインダと共に酸素ディスペンサの存在は、タングステン再生として知られるプロセスがランプ動作中に放電容器内で生じることを可能にする。このプロセスは、放電容器の壁の近くにＷＯ２Ｉ２の十分な蒸気圧が存在する際に壁へのタングステン結晶の成長を防ぐことを可能にする。アーク放電のプラズマ流により生じる高温において、ＷＯ２Ｉ２が分解するとともにタングステンが電極上に戻って付着する。結果として、放電壁はきれいに保たれ、ランプの光束の維持はネオン-アルゴンの混合した比較的軽いガスの存在により悪影響を及ぼされることがない。
【課題を解決するための手段】
【００１４】
最も広い実施態様において、本発明は、放電空間を囲むセラミック放電容器を有するＣＤＭランプに具現化され、放電空間は希ガス始動混合物、金属ハロゲン化物混合物、及び水銀を充填され、希ガス混合物はネオンとアルゴンの混合物であることを特徴とし、さらに放電空間は酸素ディスペンサを含み、酸素ディスペンサは酸化カルシウム（ＣａＯ）を含むことを特徴とする。ＣａＯは放電容器の充填物の一部を形成するという点で有利である。本発明はさらに、放電空間内の希土類ハロゲン化物、ハロゲン化スカンジウム及びハロゲン化イットリウムなどの強酸素バインダの存在が厳しく制限される点に特徴がある。
【００１５】
好ましくは、希ガス混合物は、約９５から９９．８モルパーセントのネオン、残りのアルゴンから成るペニング混合物、好ましくは約９８から約９９．８モルパーセントのネオンと約０．２から約２モルパーセントのアルゴンからなるペニング混合物である。また、好ましくは、ＣａＯを含む酸素ディスペンサはセラミックのＣａＯ含侵担体の形態である。強酸素バインダの合計は、最大約５モルパーセント、好ましくは最大約３モルパーセントに制限される。
【００１６】
ネオン及びアルゴン間の効果的なペニング混合物の形成により、ランプはイグナイタ無しの安定器により供給される大変低い電圧で始動することができる。低温において大変低い蒸気圧を有するＨｇの圧力に依存するアルゴン−水銀混合物とは異なり、ネオン-アルゴンのペニング混合物は低温に影響されない。このため、ネオン-アルゴンガスが充填されたランプは冷たく暗い環境において確実に始動することができる。
【００１７】
極限の状態での確実な始動のため、微量のＫｒ８５のような放射性ガスがあることが好ましい。
【００１８】
本発明の特定の実施形態によれば、放電管が、始動ガス充填圧力、放電容器外の受動始動電極、アスペクト比Ｒ、壁厚ｔ、及び放電電極と始動電極間の距離を含む特定の設計上の特徴を有する。これらは、ＨＰＩ及びＨＰランプ用に設計された高電圧パルス（＞３ｋＶ）無しの古い形式の磁気安定器でランプを始動可能にする。本発明のこの実施形態によれば、充填圧力は４０ｍｂａｒから２５０ｍｂａｒの間、好ましくは６０ｍｂａｒから１５０ｍｂａｒの間である。圧力が低すぎると、ランアップ中にランプをサイクルアウト（ｃｙｃｌｅ  ｏｕｔ）させるヨウ化水素電圧スパイクを取り除くことが難しい。他方で、圧力が高すぎると、高圧が点火電圧を増加させるのでランプを始動することが難しくなる。
【００１９】
またこの実施形態によれば、浮遊アンテナまたは始動補助とも呼ばれる受動始動電極は、タングステン、モリブデンまたは他の互換性のある金属または合金製であり、放電容器の外側表面に取り付けられるかまたは放電容器上に焼結される。アンテナはランプの内側または外側の如何なる回路にも接続していないが、電界が電極と浮遊アンテナとの間に発生する。さらに、放電容器の内部長さ（ＩＬ）と内径（ＩＤ）の比（Ｒ＝ＩＬ：ＩＤ）として定義されるアスペクト比Ｒは２より小さいことが好ましく、確実な点火のための放電電極間の短い距離ｄを実現するために、１．５より小さいことが好ましい。パッシェンの法則に基づいて、始動電圧Ｕは低温ガス充填圧力ｐと電極の距離ｄの直接関数（ｄｉｒｅｃｔ  ｆｕｎｃｔｉｏｎ）[Ｕ＝ｆ（ｐ＊ｄ）]であり、これによればより短い電極の距離ｄは点火電圧を下げる。
【００２０】
またこの実施形態によれば、放電容器の形状は、放電電極とアンテナとの間の距離が約７ｍｍ未満、確実な点火のために、好ましくは５ｍｍ未満となるように設計される。壁厚は１．２ｍｍ未満、同じ理由で好ましくは１．０ｍｍ未満とすべきである。
【００２１】
放電電極間の距離ｄは、イグナイタを備える安定器により動作するランプの典型的な距離より短いことが好ましい。例えば、本発明のこの実施形態の４００ＷのＣＤＭランプでは、距離ｄは約１４ｍｍ未満、好ましくは約１２ｍｍ未満とすべきである。本発明のこの実施形態の２５０ＷのＣＤＭランプでは、距離ｄは好ましくは約１０ｍｍ未満とすべきである。
【００２２】
本発明の様々な実施形態によるＣＤＭランプは高い信頼性のある点火特性を示す。例えば、このようなランプは、−３０℃における暗く冷たい箱の中だけでなく、室温においても−１０％の定格出力で始動することができる。本発明によれば、このようなＣＤＭランプは、従来の磁気安定器システムにより動作する、高圧ヨウ化物（ＨＰＩ）、メタルハライド、及び高圧水銀蒸気（ＨＰ）システムに組み込むことに適している。
【図面の簡単な説明】
【００２３】
本発明のこれら及び他の態様が、図面を参照してより詳細に説明されるであろう。
【図１】図１は、本発明の１つの実施形態による、ネオン−アルゴンの希ガスを充填物とアンテナを有し、高電圧パルス（イグナイタ）無しの安定器により動作することができる中間ワット数のセラミックガス放電メタルハライド（ＣＤＭ）ランプを示す。
【図２】図２は、図１に示された形式のＣＤＭランプに用いる成形した放電容器を示す。
【発明を実施するための形態】
【００２４】
図面は模式的なものであり縮尺通りに描かれているわけではない。異なる図における同じ参照番号は同様の部分を指す。
【００２５】
図１は、放電空間１４を囲む中央の楕円形状部分１３を有するＰＣＡ放電容器１２と、１対の管状の端部１５、１６を有するＣＤＭランプ１０を示す。１対の放電電極１７、１８が放電容器１２の端部１５、１６を通るとともに放電容器１２の端部１５、１６に支持されて放電空間１４の中へ延びる。外側が球状のエンベロープ１９は放電容器１２及び放電電極１７、１８を囲むとともに気密の密閉容器を提供するために金属製のねじ口金２０により密閉される。
【００２６】
導線２１、２２が口金２０に電気的に接続され、ガラスプレスシール（ｇｌａｓｓ  ｐｒｅｓｓ  ｓｅａｌ）２３を通って延びるとともにガラスプレスシール２３に支持される。放電電極１７と外部導線２１との電気的な接続は支持要素２４により提供され、一方、放電電極１８と外部導線２２との電気的な接続は支持フレーム部材２５により提供される。内部ランプ回路のショートを防止するために導線２１とフレーム部材２５との間に隙間（図１に示さず）が設けられる。フレーム部材２５の延長部２５ａが追加の支持を提供するためにエンベロープ１９の上端から内側に延びるくぼみ１９ａに巻きつく。
【００２７】
放電空間１４は、希ガス混合物の始動ガス及びナトリウム、カルシウム、マグネシウム、インジウム、マンガン、タリウム、希土類元素、及び水銀から選ばれるハロゲン化金属塩の化学充填物で満たされる。
【００２８】
本発明の種々の実施形態によれば、化学充填物は、希土類元素、スカンジウム及びイットリウムのハロゲン化物などのわずかの強酸素バインダ、及びランプ動作中に放電空間１４内でタングステン再生サイクルを実現するための十分な量の酸素ディスペンサを含み、満足な光束の維持をもたらす。
【００２９】
この点について、放電容器内のＷＯ２Ｉ２圧力が約１×１０−５ｂａｒから約１×１０−１０ｂａｒとなる量の酸素ディスペンサがタングステン再生サイクルを実現するために十分であることが明らかになっている。この範囲より下では、壁の黒化が生じるとともに光束の維持が減少することがあり、一方、この範囲より上では、ランプの寿命がタングステン放電電極の激しいエロージョンあるいは破損に起因して短くなり得る。
【００３０】
始動ガス混合物は、約９５から９９．８モルパーセントのネオンの、好ましくは約９８から９９．８モルパーセントのネオン、及び約０．２から２モルパーセントのアルゴンの、ネオン及びアルゴンのペニング混合物である。特定の好適な実施形態によれば、充填圧力は、約４０ｍｂａｒから約２５０ｍｂａｒの範囲内、好ましくは約６０ｍｂａｒから約１５０ｍｂａｒである。圧力が低すぎると、ヨウ化水素電圧スパイクを取り除くことが難しい。他方で、圧力が高すぎると、高圧が点火電圧を増加させるのでランプを始動することが難しくなる。
【００３１】
本発明の1つの特定の好適な実施形態によれば、図２に示すように、浮遊アンテナ２６が放電容器１２の外壁に取り付けられる。アンテナはリード線とは全く接続していないが、アンテナと放電電極１７、１８との間の電界の発生により、アンテナはランプの始動を補助することができる。アンテナ２６と放電電極１７、１８の１つとの間の最短距離ａは約７ｍｍ未満、好ましくは約５ｍｍ未満とすべきである。図２の浮遊アンテナ２６は針金の形であるが、細長片または層の形にすることもでき、タングステン、モリブデン、または他の互換性のある金属製にすることもでき、放電容器１２の外部表面に取り付ける、焼結する、あるいは貼り付けることもできる。幾つかの実施形態では、放電容器１２のアスペクト比Ｒは、約２より小さく、短い電極の距離ｄと確実な点火を実現するために、好ましくは約１．５より小さい。
【００３２】
実施例１
本発明の幾つかの利点を明らかにするため、２組の中間ワット数（４００Ｗ）のＣＤＭランプ（アンテナ有りと無し）がテストのために製造され、それぞれ、従来技術によるアルゴンと微量の放射性クリプトン８５及び本発明による９９．５モルパーセントのネオン及び０．５モルパーセントのアルゴンのネオン−アルゴンのペニング混合物の始動ガスの充填物を有する。ランプは外径１８．４ｍｍ、全長６８ｍｍ、及び壁厚１ｍｍを有する楕円形状の放電容器を用いた。始動ガスの充填圧力は１００ｍｂａｒであった。平均の水銀の投与（ｍｅｒｃｕｒｙ  ｄｏｓｅ）は〜３７ｍｇであった。ハロゲン化金属塩混合物は、４０ｍｇの投与レベルにおいてナトリウム、カルシウム、マグネシウム、タリウム、及び希土類ヨウ化物を含む。希土類ヨウ化物の合計は３モルパーセントであった。ランプは米国特許第６，３６２，５７１号に開示されているような酸素ディスペンサが投与される。米国特許第６，３６２，５７１号の明細書全体は参照としてここに引用される。
【００３３】
電極の寸法は８．０ｍｍ×０．７ｍｍであり、電極間の距離は１４ｍｍであった。ランプは真空充填のＥＤ３７の外側バルブを使用した。これらのランプには保護スリーブは用いられていない。これらのランプは１０００時間プローブ起動ＭＨ４００Ｗ  Ｍ５９安定器でエイジングされた。ＡｒＫｒ８５を用いた従来技術とＮｅＡｒガスを用いた本発明に従って作られた、両方の組のランプに対する石英メタルハライドランプ安定器での始動データを下記表１に挙げる。
【００３４】
【表１】
2012514303.tif 000003
表１は−３０℃における冷たく暗い箱の中での始動時間を示している。ＡｒＫｒ８５ガスとアンテナを用いたランプは−３０℃において始動出来なかった。したがって、少量の充填ガスを用いるがアンテナの無いランプはテストされなかった。ＮｅＡｒ（９９．５％：０．５％）ガスを用いた全てのランプは３秒以内で始動した。ネオン−アルゴンガス充填のアンテナ有りとアンテナ無しのランプ間の統計的な差異は無い。
【００３５】
実施例２
図１に示される２組の４００ＷのＣＤＭランプが、両組の始動ガス充填物がＮｅ：Ａｒ（９５％：０．５％）であり、充填ガス圧力が１００ｍｂａｒ、及び放電容器のアスペクト比が１．４であったことを除いて、実施例１に記載されたように準備された。
【００３６】
加えて、１組のランプはＭｏ製の浮遊アンテナの形態の始動補助を備えていた。アンテナと放電電極との間の距離ａは５ｍｍであった。
【００３７】
いずれも高圧水銀蒸気ランプ用に設計された２種類の安定器を使用して始動性が評価された。第１の安定器は、安定器製品番号７１Ａ４０９１、米国標準規格ＡＮＳＩ規格Ｈ３３（ＯＣＶ  ３００Ｖ）に従ったＡｄｖａｎｃｅ  Ｔｒａｎｓｆｏｒｍｅｒ  Ｃｏ．製のＣＷＡ安定器であり、第２の安定器は、安定器製品番号２６０３３８、ＭＷＨ製の反応安定器（ｒｅａｃｔｏｒ  ｂａｌｌａｓｔ）であった。
【００３８】
アンテナ無しのランプは公称出力で始動したが、−１０％の公称出力では始動しなかった。アンテナが有るランプは−１０％の公称定格出力で始動した。
【００３９】
本発明（アンテナ有りと無し）にしたがって作られたランプに対する２５℃での−１０％の入力電圧での始動データを下記表２に挙げる。
【００４０】
【表２】
2012514303.tif 000004
テストは同様にアンテナの有るランプが冷たく暗い中で始動できることを示すために実施された。ＡＮＳＩの要件に従って、アンテナの有るランプはテストに先立って一晩―３０℃の冷たく暗い箱に保管された。
【００４１】
テストは同じ２種類の上述の高圧水銀蒸気ランプ用の安定器で実施された。
【００４２】
結果を以下の表３に示す。
【００４３】
【表３】
2012514303.tif 000005
以下の表４は、比較のためのＨＰＩ及びＨＰ４００Ｗランプの公開されたデータとともに、本発明のテストをしたＣＤＭ４００Ｗランプの光の技術データを示す。本発明のＣＤＭ４００Ｗランプの効率がＨＰＩランプより３３％高いとともに水銀蒸気ランプより９５％高いこと留意されたい。これは、ＨＰＩとＨＰランプを本発明のＣＤＭ４００Ｗランプに置き換える場合に３３％と９５％のエネルギーの節約を意味する。さらに、本発明のＣＤＭ４００Ｗランプの演色評価数（ＣＲＩ）はＨＰＩランプの６５及び水銀蒸気ランプの２０と比べて９４である。
【００４４】
【表４】
2012514303.tif 000006
このように、様々な実施形態及び実装において、本発明は、既存のＨＰＩ及びＨＰシステムに組み込むとともに確実に点火することのできる技術的に進んだＣＤＭランプを開示している。加えて、本発明のランプは、既存のＨＰＩ及びＨＰランプを超える、高効率（＞１００ルーメン／ワット（ｌｍ／Ｗ）、これは近年のエネルギー規制に適合または超える）、より良い色特性、及び改善された光束の維持を含む改良された性能を示す。
【００４５】
本発明はやむを得ず限られた数の実施態様に関して開示されている。この記載から、他の実施形態及び実施形態の変形は、当業者に明白になるとともに本発明の範囲及び添付の特許請求の範囲内に完全に含まれることが意図される。
【図１】
2012514303.tif 000007
【図２】
2012514303.tif 000008
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
放電空間を囲む中央部と、１対の端部とを有するセラミック放電容器と；
それぞれの前記端部を通って前記放電空間内に延びる１対の放電電極と；
前記放電容器を囲む外側ガラスエンベロープと、金属口金と、を有し、前記外側ガラスエンベロープは前記金属口金に前記放電容器の気密の密閉を形成するように密閉され；
前記放電容器は、ネオン及びアルゴンの始動ガス混合物と、酸素ディスペンサ及び目的のある識別可能な量であるが約５モルパーセント以下の強酸素バインダを含む化学充填物とを有する、ことを特徴とする、
セラミックガス放電メタルハライド（ＣＤＭ）ランプ。
【請求項２】
前記ネオン及びアルゴンの始動ガス混合物は、約９５から９９．８モルパーセントのネオンと約０．２から約５モルパーセントのアルゴンとのペニング混合物を含む、
請求項１に記載のＣＤＭランプ。
【請求項３】
前記酸素ディスペンサは酸化カルシウム（ＣａＯ）含侵セラミックである、
請求項１に記載のＣＤＭランプ。
【請求項４】
前記酸素バインダは、希土類ハロゲン化物から成る群から選択される1つまたは複数の要素である、
請求項１に記載のＣＤＭランプ。
【請求項５】
前記酸素バインダは、前記化学充填物の中に最大約３モルパーセントの量存在する、
請求項１に記載のＣＤＭランプ。
【請求項６】
前記始動ガス混合物は、前記放電容器内に約４０ｍｂａｒから２５０ｍｂａｒの圧力で存在する、
請求項１に記載のＣＤＭランプ。
【請求項７】
前記始動ガス混合物は、前記放電容器内に約６０ｍｂａｒから１５０ｍｂａｒの圧力で存在する、
請求項６に記載のＣＤＭランプ。
【請求項８】
受動始動電極が前記放電容器の外にある、
請求項１に記載のＣＤＭランプ。
【請求項９】
前記受動始動電極が前記放電容器の外壁に位置する、
請求項８に記載のＣＤＭランプ。
【請求項１０】
前記放電容器の長さと直径のアスペクト比が２：１より小さい、
請求項１に記載のＣＤＭランプ。
【請求項１１】
前記アスペクト比が１．５：１より小さい、
請求項１０に記載のＣＤＭランプ。
【請求項１２】
放電電極コイルと受動始動電極との間の距離が最大約７ｍｍである、
請求項１に記載のＣＤＭランプ。
【請求項１３】
前記放電容器の壁の厚さが最大約１．２ｍｍである、
請求項１に記載のＣＤＭランプ。
【請求項１４】
前記放電電極間の距離が最大約１４ｍｍである、
請求項１に記載のＣＤＭランプ。
【国際調査報告】
2012514303.tif 000009
2012514303.tif 000010
2012514303.tif 000011